(57)【要約】【課題】  車両用ホースに用いる低膨張性のゴムホースの補強材として使用することができ、ゴムマトリクスとの良好な接着性を備ながら編組時におけるコード表層の処理剤スカムの脱落が防止されたゴムホース補強用アラミド繊維コードを提供する。【解決手段】  内層ゴム層と外層ゴム層との間に繊維補強層を有する繊維補強ゴムホースの繊維補強層を構成するアラミド繊維コードであって、下記（１）乃至（４）の要件を全て満たすことを特徴とする、ゴムホース補強用アラミド繊維コード。（１）アラミド繊維コードのアラミド繊維は共重合芳香族ポリアミド繊維である（２）アラミド繊維コードは２本以上のアラミド繊維を撚り合わされている（３）解撚後のアラミド繊維コードの糸足差が１．０００〜１．００５である（４）アラミド繊維コードには、ポリエポキシド化合物およびブロックドポリイソシアネート化合物が付着している【選択図】  なし【特許請求の範囲】
【請求項１】
内層ゴム層と外層ゴム層との間に繊維補強層を有する繊維補強ゴムホースの繊維補強層を構成するアラミド繊維コードであって、下記（１）乃至（４）の要件を全て満たすことを特徴とする、ゴムホース補強用アラミド繊維コード。
（１）アラミド繊維コードのアラミド繊維は共重合芳香族ポリアミド繊維である
（２）アラミド繊維コードは２本以上のアラミド繊維を撚り合わされている
（３）解撚後のアラミド繊維コードの糸足差が１．０００〜１．００５である
（４）アラミド繊維コードには、ポリエポキシド化合物およびブロックドポリイソシアネート化合物が付着している
【請求項２】
さらにクロロフェノール化合物およびレゾルシン・ホルマリン・ゴムラテックスが付着している、請求項１に記載のアラミド繊維コード。
【請求項３】
内層ゴム層と外層ゴム層との間に繊維補強層を有する繊維補強ゴムホースであって、繊維補強層が請求項１または２に記載のアラミド繊維コードを含む繊維補強ゴムホース。
【発明の詳細な説明】
【技術分野】
【０００１】
本発明は、アラミド繊維とゴムとの複合体であるゴムホースの補強に用いられるアラミド繊維コードに関する。
【背景技術】
【０００２】
アラミド繊維は、高耐熱、高強度、高ヤング率、低収縮率という優れた特性を有することから、ゴムホース補強用繊維コードとして使用されるようになっている。アラミド繊維から構成される補強層を有する繊維補強ゴムホースでは、最内層に配された内層ゴム層の上に、アラミド繊維からなる補強層が配設され、この補強層の上に層間ゴム層が配設され、この層間ゴム層の上にアラミド繊維からなる補強層が配設され、さらにこの補強層の上に外層ゴム層が配設されている。一般的に、内層ゴム層および外層ゴム層は、エチレンプロピレンゴムで構成される。
【０００３】
ゴムホースの用途である車両用ホースは、ブレーキシステムの鋭敏な動作を確保するために、低温から高温までの広範な温度領域で体積膨張量が小さいこと、すなわち耐膨張性が良好であること（低膨張性を有すること）が不可欠である。このため、車両用ホースとして用いるために、低膨張性を有するゴムホースの開発が行われており、弾性率の高い繊維コードをゴムホースの補強材として適用することが行われている。しかし、繊維コードの製造では、編組時におけるコード表層の処理剤スカムが脱落する問題があり、スカムの堆積が著しい場合にはスカムが剥がれて繊維コード中に混入するようになり、得られるゴムホースの品質を低下させる。
【先行技術文献】
【特許文献】
【０００４】
【特許文献１】特許第４４５６８２５号公報
【特許文献２】特開２００５−５４３０４号公報
【発明の概要】
【発明が解決しようとする課題】
【０００５】
本発明の目的は、車両用ホースに用いる低膨張性のゴムホースの補強材として使用することができ、ゴムマトリクスとの良好な接着性を備ながら編組時におけるコード表層の処理剤スカムの脱落が防止されたゴムホース補強用アラミド繊維コードを提供することにある。
【課題を解決するための手段】
【０００６】
本発明は、内層ゴム層と外層ゴム層との間に繊維補強層を有する繊維補強ゴムホースの繊維補強層を構成するアラミド繊維コードであって、下記（１）乃至（４）の要件を全て満たすことを特徴とする、ゴムホース補強用アラミド繊維コードである。
（１）アラミド繊維コードのアラミド繊維は共重合芳香族ポリアミド繊維である
（２）アラミド繊維コードは２本以上のアラミド繊維を撚り合わされている
（３）解撚後のアラミド繊維コードの糸足差が１．０００〜１．００５である
（４）アラミド繊維コードには、ポリエポキシド化合物およびブロックドポリイソシアネート化合物が付着している
【発明の効果】
【０００７】
本発明によれば、車両用ホースに用いる低膨張性のゴムホースの補強材として使用することができ、ゴムマトリクスとの良好な接着性を備ながら編組時におけるコード表層の処理剤スカムの脱落が防止されたゴムホース補強用アラミド繊維コードを提供することができる。
【発明を実施するための形態】
【０００８】
以下、本発明を詳細に説明する。
【０００９】
〔アラミド繊維コード〕
本発明ではアラミド繊維として、共重合芳香族ポリアミド繊維を用いる。好ましいものとしてコポリパラフェニレン・３，４’オキシジフェニレン・テレフタルアミド繊維がある。これは、例えば帝人（株）製テクノーラとして市場で入手できる。
共重合芳香族ポリアミド繊維を用いず、ホモポリマーの芳香族ポリアミド繊維を用いると編組時にコードが擦過を受けるときに単糸切れが起こりやすくコード強力が低下する恐れがある。
【００１０】
本発明では、アラミド繊維コードとして、上記アラミド繊維の２本以上を撚り合わせたものを用いる。２本以上を撚り合わせたものでない場合にはホースの破裂圧に耐えうる強力が維持できない。
【００１１】
本発明において、解撚後のアラミド繊維コードの糸足差は１．０００〜１．００５である。１．００５を超えると、引きそろえ性が悪くなり、コード強力が低下する。
【００１２】
本発明においてアラミド繊維コードには、ポリエポキシド化合物およびブロックドポリイソシアネート化合物が付着している。これらが付着していないと、ゴムとの良好な接着を得ることができない。
【００１３】
〔ポリエポキシド化合物〕
アラミド繊維コードにポリエポキシド化合物およびブロックドポリイソシアネート化合物を付着させるために、処理剤を用いる。この処理剤に含有されるポリエポキシド化合物は、１分子中に少なくとも２個以上のエポキシ基を該化合物の１００ｇ当たり０．２ｇ当量以上含有する化合物である。このポリエポキシド化合物は、エチレングリコール、グリセロール、ソルビトール、ペンタエリスリトール、ポリエチレングリコール等の多価アルコール類とエビクロルヒドリンのごときハロゲン含有エポキシド類との反応生成物、レゾルシン・ビス（４−ヒドロキシフェニル）ジメチルメタン、フェノール・ホルムアルデヒド樹脂、レゾルシン・ホルムアルデヒド樹脂等の多価フェノール類と前記ハロゲン含有エポキシド類との反応生成物、過酢酸または過酸化水素等で不飽和化合物を酸化して得られるポリエポキシド化合物などである。
【００１４】
このようなポリエポキシド化合物の具体例としては、３，４−エポキシシクロヘキセンエポキシド、３，４−エポキシシクロへキセンメチル、３，４−エポキシシクロヘキセンカルポキシレート、ビス（３，４−エポキシ−６−メチルーシクロへキシルメチル）アジペートなどが挙げられる。特に多価アルコールとエビクロロヒドリンの反応生成物、すなわち、多価アルコールのポリグリシジルエーテル化合物が優れた性能を発現するので好ましい。
【００１５】
これらのポリエポキシド化合物は、通常は乳化液または溶液としてアラミド繊維コードの処理に使用する。乳化液または溶液にするには該化合物をそのままか、若しくは必要に応じて少量の溶媒に溶解したものを乳化剤、例えばアルキルベンゼンスルホン酸ソーダ、ジオクチルスルホサクシネートナトリウム塩、ノニルフエノールエチレンオキサイド付加物を用いて乳化または溶解して用いる。
【００１６】
〔ブロックドポリイソシアネート化合物〕
処理剤に含有されるブロックドポリイソシアネート化合物は、ポリイソシアネート化合物とブロック化剤との付加物であり、加熱によりブロック成分が遊離して活性なポリイソシアネート化合物を生ぜしめるものである。
【００１７】
ポリイソシアネート化合物としては、例えばトリレンジイソシアネート、メタフェニレンジイソシアネート、ジフェニルメタンジイソシアネート、ヘキサメチレンジイソシアネート、ポリメチレンポリフェニルイソシアネート、トリフェニルメタントリイソシアネート等のポリイソシアネート、あるいはこれらポリイソシアネートと活性水素原子を２個以上有する化合物、例えばトリメチロールプロパン、ペンタエリスリトール、ポリアルキレングリコール等とをイソシアネート基（−ＮＣＯ）とヒドロキシル基（−ＯＨ）の比が１を越えるモル比で反応させて得られる末端イソシアネート基含有の多価アルコールアダクトポリイソシアネートなどが挙げられる。特にトリレジンイソシアネート、ジフェニルメタンジイソシアネート、ポリメチレンポリフェニルイソシアネートの如き芳香族ポリイソシアネートが優れた性能を発現するので好ましい。
【００１８】
ブロック化剤としては、例えばフェノール、チオフェノール、クレゾール、レゾルシノール等のフェノール類、ジフェニルアミン、キシリジン等の芳香族第２級アミン類、フタル酸イミド類、カプロラクタム、バレロラクタム等のラクタム類、アセトキシム、メチルエチルケトンオキシム、シクロヘキサンオキシム等のオキシム類および酸性亜硫酸ソーダがある。
【００１９】
〔クロロフェノール化合物、レゾルシン・ホルマリン・ゴムラテックス〕
本発明のゴムホース補強用アラミド繊維コードには、ポリエポキシド化合物およびブロックドイソシアネート化合物のほかに、さらにクロロフェノール化合物およびレゾルシン・ホルマリン・ゴムラテックスが付着していることが好ましい。この場合の付着量はアラミド繊維コード１００重量部あたり、クロロフェノール化合物は例えば１〜１０重量部、レゾルシン・ホルマリン・ゴムラテックスは例えば１〜１０重量部である。
【００２０】
〔製造方法〕
本発明のゴムホース補強用アラミド繊維コードは、撚糸したアラミド繊維コードを、後に説明する第一の処理剤で処理した後、１３０〜１８０℃の温度で２〜５分間、好ましくは１〜３分間乾燥し、ついで１８０〜２６０℃の温度で０．５〜５．０分間、好ましくは２２０〜２５０℃の温度で１〜３分間熱処理する。次いで、後に説明する第二の処理剤で処理し、その後１３０〜２５０℃で０．５〜５分間、好ましくは１〜３分間乾燥し、次いで１５０〜２６０℃で０．５〜５．０分間、好ましくは２２０〜２５０℃の温度で１〜３分間熱処理することで製造することができる。熱処理温度がこれより低いとゴムとの接着が不十分となりやすく、他方温度がこれより高いと接着剤自体の硬化が起こり、繊維を硬くしたり、強力劣化を起こしたりして実用に供し難くなる。
【００２１】
得られたアラミド繊維コードは、チューブゴムよりなる内層の上にブレーダーにより所定密度になるよう所定の角度を付けて配設する。外側補強繊維を保護するためのカバーゴムからなる外層を配設した後、これを例えば蒸気加硫釜中で蒸気加硫してゴムホースとなす。なお、前記繊維コードの配設は共にスパイラル構造にしてもよい。内層と外層のゴムとしては、好ましくはエチレンプロピレンゴムを用いる。
【００２２】
〔第一の処理剤〕
本発明のアラミド繊維コードの製造に用いる第一の処理剤は、上記のポリエポキシド化合物とブロクッドポリイソシアネート化合物との混合物である。第一の処理剤におけるポリエポキシド化合物とブロクッドポリイソシアネート化合物との配合比率は、ポリエポキシド化合物１重量部に対してブロクッドポリイソシアネート化合物が、例えば１〜１０重量部、好ましくは２〜９重量部である。
【００２３】
第一の処理剤は水分散液として用い、第一の処理剤の水分散液におけるポリエポキシ化合物の濃度は例えば１０重量％以下、好ましくは０．５〜８重量％である。この範囲とすることが取扱い性の点で好ましい。
【００２４】
第一の処理剤による処理後のアラミド繊維コードへのポリエポキシド化合物とブロクッドポリイソシアネート化合物の合計の付着量は、アラミド繊維コードの重量に対する付着量として例えば０．５〜８重量％、好ましくは１〜８重量％、さらに好ましくは３〜５重量％である。この範囲の付着量になるように処理を行う。１重量部未満であるとゴムとの接着が低下し、８重量部を超えるとスカムの発生が著しい。この処理はアラミド繊維の製糸工程において油剤の付与と共に行ってもよい。
【００２５】
このうち、アラミド繊維コードへのポリエポキシド化合物の付着量は、アラミド繊維コードの重量に対して好ましくは０．１〜５重量％である。ポリエポキシド化合物の付着量が０．１重量％未満ではポリエポキシド化合物の効果が十分に発揮されず対象ゴムとの間で満足できる接着性が得られないおそれがあり好ましくない。他方、ポリエポキシド化合物の付着量が５重量％を超えると繊維が非常に硬くなり、製糸工程において付与することが困難であるだけでなく、次工程以降で処理する処理剤の浸透性が低下する結果、接着性能が低下するので好ましくない。
【００２６】
〔第二の処理剤〕
本発明のアラミド繊維コードの製造に用いる第二の処理剤として、レゾルシン・ホルマリン・ゴムラテックス（以下、ＲＦＬと称することがある）を用いる。これは、レゾルシンとホルムアルデヒドの初期縮合物とゴムラテックスとを混合熟成したものである。このレゾルシン・ホルマリン・ゴムラテックスにおけるレゾルシンとホルムアルデヒドのモル比は、例えば１：０．１〜１：８、好ましくは１：０．５〜１：５である。ゴムラテックとしては、好ましくはスチレンブタジエンビニルピリジンラテックス（以下、ＶＰラテックスと称することがある）およびクロロプレンラテックスのブレンドを用いる。
【００２７】
第二の処理剤のＲＦＬには、クロロフェノール化合物を配合することが好ましい。このクロロフェノール化合物は、パラクロルフェノールおよびレゾルシンをホルムアルデヒドと共縮合した化合物であることが好ましい。
【００２８】
アラミド繊維コードへの第二の処理剤のＲＦＬの付着量は、アラミド繊維コードの重量あたり例えば０．５〜６重量％、好ましくは１〜６重量％、さらに好ましくは２〜５重量％である。１重量％未満であるとゴムとの接着力が低下して好ましくなく、６重量％を超えるとスカムの発生量が著しく多くなり好ましくない。
【実施例】
【００２９】
以下、実施例により本発明を具体的に説明する。また、実施例における特性の評価は下記の方法に従った。
（１）糸足差
糸足差は処理後のアラミド繊維コードを解撚した後のアラミド繊維の糸足差である。所定長１０００ｍｍ長で処理コードを解撚し、アラミド繊維を引き揃え時の糸足差を測定して、これらの比率（最も長い方のアラミド繊維／最も短い方のアラミド繊維×１００）を算出した。
（２）硬さ
繊維コードを長手方向に２．５４ｃｍの長さにカットし、ガーレー式曲げ硬さ試験機を使用して測定した。
（３）コード引抜接着力
コード引抜接着力はアラミド繊維コードとゴムとの引抜接着力を示すものである。接着処理された繊維コードを１ｃｍ幅のＥＰＤＭ系未加硫ゴムに埋め込み、プレス加硫を所定時間行うことでテストピースを作成した。このテストピースにおいて繊維コードをゴムから引き抜くときに要した力（Ｎ）をコード引抜接着力とした。
（４）強力
インストロン社製万能試験機を使用し、ＪＩＳ  Ｌ１０１７に準拠して測定した。
（５）編組時スカム脱落
接着処理された繊維コードを、ブレーダーを使用して編組した。このときのガイド付近に発生するディップカスの様子を目視で確認した。スカムがほとんど発生することなく良好な工程通過性を示した場合は○、スカムが発生しブレーダー装置に付着した場合は×とした。
（６）ホース膨張量
ＪＩＳ  Ｄ２６０１「自動車部品−非鉱油系液圧ブレーキホースアセンブリ」に準じて測定した。
【００３０】
〔実施例１〕
第一の処理剤として、ポリエポキシド化合物（ナガセ化成（株）製デナコールＥＸ６１１  ソルビトールグリシジルエーテル）とブロックドポリイソシアネート化合物（商品名：エラストロンＥ−３７；第一工業製薬（株）製）を、ポリエポキシド化合物とブロックドポリイソシアネート化合物との重量比率で２０：８０に混合したものを、これらの成分の合計が５重量％の濃度となる水分散液に調製した。
【００３１】
次いで第二の処理剤を以下のとおりに調製した。まず、苛性ソーダ水溶液、アンモニア水溶液を加えた水に、酸性触媒で反応せしめたレゾルシン・ホルマリン初期縮合物：スミカノール７００Ｓ（住友化学（株）製  ６５重量％水溶液）を添加して十分に攪拌し分散させた。これにホルマリンをＲ／Ｆ（レゾルシン／ホルマリン）比が１：２（モル比）となるように添加して均一に混合し、温度２０℃で２時間熟成させた。
【００３２】
次に、ＬＴ−５０（電気化学工業（株）製、クロロプレンゴムラテックス  ５０重量％乳化物）を混合したものを、前記レゾルシン・ホルマリン初期縮合物分散液と、固形分比率（ＲＦ／Ｌ比（レゾルシン・ホルマリン／クロロプレンゴムラテックス比））で１：９（重量比）となるように、また、エラストロンＢＮ−６９（第一工業製薬（株）製ジフェニルメタンジイソシアネートメチルエチルケトンオキシムブロック化合物３３重量％水分散物）をＲＦＬ（レゾルシン・ホルマリンとクロロプレンゴムラテックス）と固形分比率で６：１（重量比）となるよう加えて、さらに温度２０℃で２４時間熟成させた。
【００３３】
使用直前にデナボンド（ナガセ化成工業（株）製  特殊クロロフェノール化合物２０重量％溶液）をＲＦＬと固形分比率（デナボンド／ＲＦＬ比）で２：１（重量比）となるよう添加し、十分攪拌して処理剤の調整を行った。なお、処理剤の粘度、付着量のコントロールは処理剤への水の添加希釈により調節した。
【００３４】
他方、アラミド繊維コードとして、帝人（株）製テクノーラ繊維１０００デニールのマルチフィラメントを２本合撚糸により７．５Ｔ／１０ｃｍの撚りをかけた。このとき、２本のアラミド繊維を合わせる前のテンションを同程度に揃えて撚りを加えた。
【００３５】
このようにして得たアラミド繊維コードを、コンピュートリーター処理機（ＣＡリツラー（株）製）を用いて第一の処理剤に浸漬したのち、温度１５０℃で２分間乾燥し、続いて２３５℃の温度で１分間、次いで第二の処理剤に浸漬したのち、２１０℃で１分間熱処理した。熱処理したアラミド繊維コードには処理剤の固形分が１．５重量％付着していた。
【００３６】
このようにして得られたアラミド繊維コードを、１５０℃の温度で３０分間蒸気加硫を行い得られたゴム繊維複合体についてコード引抜接着力を評価した。使用したゴムの配合比率は以下のとおりである。なお、ＥＰＤＭはエチレンプロピレンジエンゴムを意味し、ＪＳＲ社製ＥＰを用いた。ＨＡＦ−カーボンブラックとして旭カーボン社製＃７０を用いた。
ＥＰＤＭ                      １００重量部
ＨＡＦ−カーボンブラック      １２０重量部
プロセスオイル（パラフィン系）  ９０重量部
亜鉛華                            ５重量部
ステアリン酸                      ３重量部
加硫剤                        ３．５重量部
加硫促進剤                    ２．５重量部
得られたアラミド繊維コードおよびゴム繊維複合体の評価結果を表１示す。表中、ＣＲはクロロプレンゴムラテックスを、ＶＰはスチレンブタジエンビニルピリジンラテックスを表す。
【００３７】
〔実施例２〕
コンピュートリーター処理機（ＣＡリツラー（株）製）を用いて前記の第一の処理剤に浸漬したのち、温度１５０℃で２分間乾燥し、続いて２３５℃の温度で１分間熱処理した以外は、実施例１と同様にして実施した。得られたアラミド繊維コードには処理剤の固形分が１．１重量％付着していた。
得られたアラミド繊維コードおよび、これを用いた実施例１と同様にして作成したゴム繊維複合体の評価結果を表１示す。
【００３８】
〔比較例１〕
アラミド繊維として帝人（株）製テクノーラ繊維１０００デニールのマルチフィラメント２本の合撚糸により、１本の原糸７．５Ｔ／１０ｃｍの撚りをかけた。このとき、１本の原糸には、もう一方の原糸の約１．５倍のテンションを加えて撚り合わせた。これ以外は、実施例１と同様にして実施した。
得られたアラミド繊維コードおよびゴム繊維複合体の評価結果を表１示す。
【００３９】
〔比較例２〕
第一の処理剤として、ブロックドポリイソシアネート化合物（商品名：エラストロンＥ−３７；第一工業製薬（株）製）を、５重量％の濃度となる水分散液に調製した。
【００４０】
第二の処理剤として、ニッポール２５１８ＦＳ（日本ゼオン（株）製、ビニルピリジン・スチレン・ブタジエンターポリマー水乳化物）およびＬＴ−５０（電気化学工業（株）製、クロロプレンゴムラテックス：５０重量％乳化物）を混合したものを、前記レゾルシン・ホルマリン初期縮合分散液と固形分比率（ＲＦ／Ｌ比）で１：９（重量比）、また、エラストロンＢＮー６９（第一工業製薬（株）製、ジフェニルメタンジイソシアネートメチルエチルケトンオキシムブロック化合物  ３３重量％水分散物）をＲＦＬと固形分比率で６：１（重量比）となるよう加えてさらに温度２０℃で２４時間熟成させた。これら以外は、実施例１と同様にして実施した。
【００４１】
得られたアラミド繊維コードおよびゴム繊維複合体の評価結果を表１示す。なお、ビニルピリジン・スチレン・ブタジエンターポリマーは、スチレン・ブタジエン・ビニルピリジンラテックスの一種である。
【００４２】
【表１】
2020186492.tif 000002
【産業上の利用可能性】
【００４３】
本発明のアラミド繊維コードは、車両のブレーキ用ゴムホースの補強材として使用することができる。本発明はまた、内層ゴム層と外層ゴム層との間に繊維補強層を有する繊維補強ゴムホースであって、上記のアラミド繊維コードを含む繊維補強ゴムホースである。このゴムホースは、車両のブレーキ用ゴムホースとして使用することができる。